(57)【要約】【課題】少量の添加でも優れた親水性付与効果を有する濡れ性向上剤を提供する。【解決手段】下記式（１）で示されるイオン結合性塩を含む、濡れ性向上剤；2020164708.tif 000024  式（１）中、Ｑ＋は、炭素数１８の飽和又は不飽和の炭化水素基を有するアンモニウムイオンからなる群から選択される少なくとも１種であり、Ｔ−は、下記式（２）で表される基を有する、リン酸エステルイオン、硫酸エステルイオン、及びスルホン酸イオンからなる群から選択される少なくとも１種である；2020164708.tif 000025  式（２）中、Ａ１は、炭素数２〜４のアルキレン基を表し、ｎは、１〜５０の整数を表す。【選択図】なし【特許請求の範囲】
【請求項１】
下記式（１）で示されるイオン結合性塩を含む、濡れ性向上剤；
【化１】
2020164708.tif 000022
式（１）中、
Ｑ＋は、炭素数１８の炭化水素基を有するアンモニウムイオンからなる群から選択される少なくとも１種であり、
Ｔ−は、下記式（２）で表される基を有する、リン酸エステルイオン、硫酸エステルイオン、及びスルホン酸イオンからなる群から選択される少なくとも１種である；
【化２】
2020164708.tif 000023
式（２）中、
Ａ１は、炭素数２〜４のアルキレン基を表し、
ｎは、１〜５０の整数を表す。
【請求項２】
前記式（１）中、前記炭化水素基は、不飽和炭化水素基である、請求項１に記載の濡れ性向上剤。
【請求項３】
前記式（１）中、前記炭化水素基は、オレイル基である、請求項１又は２に記載の濡れ性向上剤。
【請求項４】
前記式（１）中、Ｑ＋は、第三級アンモニウムイオンである、請求項１〜３のいずれか１項に記載の１項に記載の濡れ性向上剤。
【請求項５】
前記式（１）中、Ｑ＋は、ジアルキルオレイルアンモニウムイオンである、請求項１〜４のいずれか１項に記載の１項に記載の濡れ性向上剤。
【請求項６】
前記式（１）中、Ｑ＋は、ジメチルオレイルアンモニウムイオンである、請求項１〜５のいずれか１項に記載の１項に記載の濡れ性向上剤。
【請求項７】
前記式（１）中、Ｔ−は、リン酸エステルイオンである、請求項１〜６のいずれか１項に記載の１項に記載の濡れ性向上剤。
【請求項８】
前記式（２）中、Ａ１は、エチレン基、プロピレン基、及びエチルエチレン基からなる群から選択される少なくとも１種である、請求項１〜７のいずれか１項に記載の１項に記載の濡れ性向上剤。
【請求項９】
前記Ｔ−は、エチレン性不飽和結合を有する、請求項１〜８のいずれか１項に記載の濡れ性向上剤。
【請求項１０】
請求項９に記載のイオン結合性塩由来の構成単位を有する重合体を含む、濡れ性向上剤。
【発明の詳細な説明】
【技術分野】
【０００１】
本発明は、濡れ性向上剤に関する。
【背景技術】
【０００２】
風呂、トイレ、壁紙、窓ガラス、建物の外壁、光学フィルム等に用いられる部材には高い耐汚染性が求められており、これを達成するための方法の一つとして、部材表面を親水化処理する方法が挙げられる。かような処理を施すことにより、部材表面には均一な水膜が形成されるため、その上に汚れが付着しても、水で洗い流すことで汚れを容易に除去することができる。親水化処理としては、酸化チタン等の光触媒性能を有する無機化合物が一般的に用いられるが、透明性が低いほか、（紫外光等の）光照射下でないと高親水性を発揮しないため、実使用環境において十分な耐汚染性が得られず、かつ処理工程が煩雑になるという問題があった。そこで、特許文献１では、透明性に優れ、かつ光照射等の処理を行わなくても高親水性を発揮できる有機系の濡れ性向上剤が提案されている。
【先行技術文献】
【特許文献】
【０００３】
【特許文献１】特許第５７６３８３２号公報
【発明の概要】
【発明が解決しようとする課題】
【０００４】
しかしながら、特許文献１に記載の濡れ性向上剤は、添加量が少ない場合は親水性付与効果が不十分であるという問題を有していた。
【０００５】
したがって、本発明は、上記の問題を鑑みてなされたものであり、少量の添加でも優れた親水性付与効果を有する濡れ性向上剤を提供することを目的とする。また、本発明の他の目的は、水に対する接触角が３５°以下の表面を有する親水性塗膜を形成できる濡れ性向上剤を提供することである。
【課題を解決するための手段】
【０００６】
本発明者らは、上記の問題を解決すべく鋭意研究を行った結果、特定の構造を有する濡れ性向上剤によって、上記課題を解決できることを知得し、本発明を完成させた。
【０００７】
すなわち、本発明は、下記式（１）で示されるイオン結合性塩を含む、濡れ性向上剤である。
【０００８】
【化１】
2020164708.tif 000002
【０００９】
式（１）中、
Ｑ＋は、炭素数１８の飽和又は不飽和の炭化水素基を有するアンモニウムイオンからなる群から選択される少なくとも１種であり、
Ｔ−は、下記式（２）で表される基を有する、リン酸エステルイオン、硫酸エステルイオン、及びスルホン酸イオンからなる群から選択される少なくとも１種である；
【００１０】
【化２】
2020164708.tif 000003
【００１１】
式（２）中、
Ａ１は、炭素数２〜４のアルキレン基を表し、
ｎは、１〜５０の整数を表す。
【発明の効果】
【００１２】
本発明の濡れ性向上剤は、少量の添加でも優れた親水性付与効果を有する。また、本発明の濡れ性向上剤を用いて形成される塗膜は、親水性が良好となり、例えば表面の水に対する接触角が３５°以下であり、特に好ましくは５°以下である。
【発明を実施するための形態】
【００１３】
以下、本発明の実施形態について詳細に説明する。なお、本発明は、以下の実施形態のみには限定されない。
【００１４】
本明細書において、「塗膜表面の親水性が高い」との文言は、「塗膜表面の水に対する濡れ性が高い」との文言と同義であり、塗膜表面の水に対する接触角が、９０°以下、好ましくは３５°以下、より好ましくは２０°以下、さらにより好ましくは１０°以下、特に好ましくは５°以下であることをいい、特に５°以下を超親水性という。
【００１５】
また、本明細書において、範囲を示す「Ｘ〜Ｙ」は「Ｘ以上Ｙ以下」を意味する。また、特記しない限り、操作および物性等の測定は室温（２０〜２５℃）／相対湿度４０〜５０％ＲＨの条件で測定する。
【００１６】
＜濡れ性向上剤＞
本発明の濡れ性向上剤は、以下に示すイオン結合性塩またはその重合体を含む。
【００１７】
［イオン結合性塩］
（イオン結合性塩の構造）
本発明の濡れ性向上剤に含まれるイオン結合性塩は、下記式（１）で表される。
【００１８】
【化３】
2020164708.tif 000004
【００１９】
式（１）中、
Ｑ＋は、炭素数１８の炭化水素基を有するアンモニウムイオンである。炭素数１８の炭化水素基は、飽和又は不飽和のいずれであってもよいが、高い親水性付与効果を発揮できることから、不飽和炭化水素基であることが好ましい。
【００２０】
飽和の炭素数１８の炭化水素基は、ステアリル基（オクタデシル基）、メチルヘプタデシル基、エチルヘキサデシル基、プロピルペンタデシル基、ブチルテトラデシル基等が挙げられる。
【００２１】
不飽和の炭素数１８の炭化水素基は、オレイル基（（Ｚ）−オクタデカ−９−エン−１−イル基）、リノレオイル基（（９Ｚ，１２Ｚ）−オクタデカ−９，１２−ジエノイル基）、α−リノレノイル基（（９Ｚ，１２Ｚ，１５Ｚ）−オクタデカ−９，１２，１５−トリエノイル基）、γ−リノレノイル基（（６Ｚ，９Ｚ，１２Ｚ）−オクタデカ−６，９，１２−トリエノイル基等が挙げられる。
【００２２】
上記炭素数１８の炭化水素基の中でも、入手容易性の観点から、ステアリル基、オレイル基が好ましく、極めて高い親水性付与効果を発揮できることから、オレイル基がより好ましい。
【００２３】
従来の濡れ性向上剤に用いられるイオン結合性塩において、カチオン又はアニオンに含まれる炭化水素基は、より高い親水性を付与する観点から、炭素数が短いものが用いられてきた。しかしながら、驚くべきことに、本発明者の検討によると、炭素数４〜１２の炭化水素基を有するアンモニウムイオンに代えて、炭素数１８の炭化水素基を有するアンモニウムイオンを用いた場合に、親水性付与効果が顕著に向上することを見出した。
【００２４】
濡れ性は、固体表面の化学的性質と、表面粗さ（幾何学的な凹凸構造）と、によって決まることが知られている。化学的性質の観点からは、炭化水素基の炭素数が多くなるにつれて疎水性となる（親水性が低くなる）と考えられるが、イオン結合性塩を含む塗膜表面において、炭化水素基がランダムに存在することで、幾何学的な凹凸構造（フラクタル構造）が形成されると推測される。その結果、炭素数１８の炭化水素基を有するイオン結合性塩では、化学的性質である疎水性よりも表面粗さが特に優位に働き、高い親水性付与効果が発揮されると考えられる。
【００２５】
炭素数１８の炭化水素基の中でも、オレイル基が極めて高い親水性付与効果を発揮する一つの要因となる理由も、上記表面粗さによって説明できる。オレイル基は、Ｃ９位−Ｃ１０位の炭素原子の間でシス二重結合を有する。すなわち、炭化水素鎖のちょうど真ん中に折れ曲がり構造を有する。そのため、幾何学的な凹凸構造が形成されやすくなり、例えば、飽和炭化水素基であるステアリル基や、他の不飽和炭化水素基よりも高い親水性付与効果を発揮することができると考えられる。
【００２６】
アンモニウムイオン（Ｑ＋）は、第一級アンモニウムイオン（Ｎ＋ＲＨ３）、第二級アンモニウムイオン（Ｎ＋Ｒ２Ｈ２）、第三級アンモニウムイオン（Ｎ＋Ｒ３Ｈ）、及び第四級アンモニウムイオン（Ｎ＋Ｒ４）のいずれの形態であっても構わない（ここで、Ｒは有機基を表す）。中でも、親水性付与機能の向上の観点から、第二級アンモニウムイオン（Ｎ＋Ｒ２Ｈ２）、第三級アンモニウムイオン（Ｎ＋Ｒ３Ｈ）、第四級アンモニウムイオン（Ｎ＋Ｒ４）が好ましく、第三級アンモニウムイオン（Ｎ＋Ｒ３Ｈ）、第四級アンモニウムイオン（Ｎ＋Ｒ４）がより好ましく、第三級アンモニウムイオン（Ｎ＋Ｒ３Ｈ）がさらに好ましい。
【００２７】
アンモニウムイオン（Ｑ＋）が、第二級アンモニウムイオン（Ｎ＋Ｒ２Ｈ２）、第三級アンモニウムイオン（Ｎ＋Ｒ３Ｈ）、第四級アンモニウムイオン（Ｎ＋Ｒ４）である場合において、これらのアンモニウムイオン（Ｑ＋）は、炭素数１８の炭化水素基以外の有機基を有していてもよい。炭素数１８の炭化水素基以外の有機基としては、例えば、炭素数１〜８のアルキル基、ポリオキシアルキレン基（Ｈ−（Ｏ−Ａ２）ｍ−）等が挙げられる。
【００２８】
炭素数１〜８のアルキル基としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソアミル基、ｔｅｒｔ−ペンチル基、ネオペンチル基、ｎ−へキシル基、３−メチルペンタン−２−イル基、３−メチルペンタン−３−イル基、４−メチルペンチル基、４−メチルペンタン−２−イル基、１，３−ジメチルブチル基、３，３−ジメチルブチル基、３，３−ジメチルブタン−２−イル基、ｎ−ヘプチル基、１−メチルヘキシル基、３−メチルヘキシル基、４−メチルヘキシル基、５−メチルヘキシル基、１−エチルペンチル基、１−（ｎ−プロピル）ブチル基、１，１−ジメチルペンチル基、１，４−ジメチルペンチル基、１，１−ジエチルプロピル基、１，３，３−トリメチルブチル基、１−エチル−２，２−ジメチルプロピル基、ｎ−オクチル基、２−メチルヘキサン−２−イル基、２，４−ジメチルペンタン−３−イル基、１，１−ジメチルペンタン−１−イル基、２，２−ジメチルヘキサン−３−イル基、２，３−ジメチルヘキサン−２−イル基、２，５−ジメチルヘキサン−２−イル基、２，５−ジメチルヘキサン−３−イル基、３，４−ジメチルヘキサン−３−イル基、３，５−ジメチルヘキサン−３−イル基、１−メチルヘプチル基、２−メチルヘプチル基、５−メチルヘプチル基、２−メチルヘプタン−２−イル基、３−メチルヘプタン−３−イル基、４−メチルヘプタン−３−イル基、４−メチルヘプタン−４−イル基、１−エチルヘキシル基、２−エチルヘキシル基、１−プロピルペンチル基、２−プロピルペンチル基、１，１−ジメチルヘキシル基、１，４−ジメチルヘキシル基、１，５−ジメチルヘキシル基、１−エチル−１−メチルペンチル基、１−エチル−４−メチルペンチル基、１，１，４−トリメチルペンチル基、２，４，４−トリメチルペンチル基、１−イソプロピル−１，２−ジメチルプロピル基、１，１，３，３−テトラメチルブチル基等が挙げられる。中でも、親水性付与機能の向上の観点から、炭素数１〜４のアルキル基が好ましく、炭素数１〜４の直鎖アルキル基がより好ましく、メチル基、エチル基、ｎ−プロピル基がさらに好ましく、メチル基、エチル基が特に好ましく、メチル基が最も好ましい。
【００２９】
ポリオキシアルキレン基（Ｈ−（Ｏ−Ａ２）ｍ−）におけるＡ２は、炭素数２〜４の直鎖状または分枝鎖状のアルキレン基であり、エチレン基、トリメチレン基、プロピレン基（−ＣＨ２−ＣＨ（ＣＨ３）−）、ｎ−ブチレン基、１−メチルプロピレン基（−ＣＨ２−ＣＨ２−ＣＨ（ＣＨ３）−）、２−メチルプロピレン基（−ＣＨ２−ＣＨ（ＣＨ３）−ＣＨ２−）、ジメチルエチレン基（−ＣＨ２−Ｃ（ＣＨ３）２−）、エチルエチレン基（−ＣＨ２−ＣＨ（ＣＨ２ＣＨ３）−）等が挙げられる。中でも、Ａ２は、エチレン基、プロピレン基、エチルエチレン基であることが好ましく、エチレン基、プロピレン基であることがより好ましく、エチレン基であることがさらに好ましい。
【００３０】
ポリオキシアルキレン基（Ｈ−（Ｏ−Ａ２）ｍ−）におけるｍは、オキシアルキレン基（Ｏ−Ａ２）の平均付加モル数であって、１〜５０の整数である。ｍは、粘度低下による作業性向上および濡れ性の観点から、好ましくは１〜３０であり、より好ましくは１〜２０である。
【００３１】
アンモニウムイオン（Ｑ＋）の具体例としては、ステアリルアンモニウムイオン、メチル（ステアリル）アンモニウムイオン、ジメチル（ステアリル）アンモニウムイオン、エチル（ステアリル）アンモニウムイオン、ジエチル（ステアリル）アンモニウムイオン、ポリオキシエチレン（ステアリル）アンモニウムイオン、ジポリオキシエチレン（ステアリル）アンモニウムイオン、メチルヘプタデシルアンモニウムイオン、メチル（メチルヘプタデシル）アンモニウムイオン、ジメチル（メチルヘプタデシル）アンモニウムイオン、エチル（メチルヘプタデシル）アンモニウムイオン、ジエチル（メチルヘプタデシル）アンモニウムイオン、ポリオキシエチレン（メチルヘプタデシル）アンモニウムイオン、ジポリオキシエチレン（メチルヘプタデシル）アンモニウムイオン、エチルヘキサデシルアンモニウムイオン、メチル（エチルヘキサデシル）アンモニウムイオン、ジメチル（エチルヘキサデシル）アンモニウムイオン、エチル（エチルヘキサデシル）アンモニウムイオン、ジエチル（エチルヘキサデシル）アンモニウムイオン、ポリオキシエチレン（エチルヘキサデシル）アンモニウムイオン、ジポリオキシエチレン（エチルヘキサデシル）アンモニウムイオン、ブチルペンタデシルアンモニウムイオン、メチル（ブチルペンタデシル）アンモニウムイオン、ジメチル（ブチルペンタデシル）アンモニウムイオン、エチル（ブチルペンタデシル）アンモニウムイオン、ジエチル（ブチルペンタデシル）アンモニウムイオン、ポリオキシエチレン（ブチルペンタデシル）アンモニウムイオン、ジポリオキシエチレン（ブチルペンタデシル）アンモニウムイオン、ブチルテトラデシルアンモニウムイオン、メチル（ブチルテトラデシル）アンモニウムイオン、ジメチル（ブチルテトラデシル）アンモニウムイオン、エチル（ブチルテトラデシル）アンモニウムイオン、ジエチル（ブチルテトラデシル）アンモニウムイオン、ポリオキシエチレン（ブチルテトラデシル）アンモニウムイオン、ジポリオキシエチレン（ブチルテトラデシル）アンモニウムイオン、オレイルアンモニウムイオン、メチル（オレイル）アンモニウムイオン、ジメチル（オレイル）アンモニウムイオン、エチル（オレイル）アンモニウムイオン、ジエチル（オレイル）アンモニウムイオン、ポリオキシエチレン（オレイル）アンモニウムイオン、ジポリオキシエチレン（オレイル）アンモニウムイオン、リノレオイルアンモニウムイオン、メチル（リノレオイル）アンモニウムイオン、ジメチル（リノレオイル）アンモニウムイオン、エチル（リノレオイル）アンモニウムイオン、ジエチル（リノレオイル）アンモニウムイオン、ポリオキシエチレン（リノレオイル）アンモニウムイオン、ジポリオキシエチレン（リノレオイル）アンモニウムイオン、α−リノレノイルアンモニウムイオン、メチル（α−リノレノイル）アンモニウムイオン、ジメチル（α−リノレノイル）アンモニウムイオン、エチル（α−リノレノイル）アンモニウムイオン、ジエチル（α−リノレノイル）アンモニウムイオン、ポリオキシエチレン（α−リノレノイル）アンモニウムイオン、ジポリオキシエチレン（α−リノレノイル）アンモニウムイオン、γ−リノレノイルアンモニ��ムイオン、メチル（γ−リノレノイル）アンモニウムイオン、ジメチル（γ−リノレノイル）アンモニウムイオン、エチル（γ−リノレノイル）アンモニウムイオン、ジエチル（γ−リノレノイル）アンモニウムイオン、ポリオキシエチレン（γ−リノレノイル）アンモニウムイオン、ジポリオキシエチレン（γ−リノレノイル）アンモニウムイオン等が挙げられる。中でも、高い親水性付与効果を発揮させる観点から、ジメチル（ステアリル）アンモニウムイオン、オレイルアンモニウムイオン、メチル（オレイル）アンモニウムイオン、ジメチル（オレイル）アンモニウムイオン、エチル（オレイル）アンモニウムイオン、ジエチル（オレイル）アンモニウムイオン、ポリオキシエチレン（オレイル）アンモニウムイオン及びジポリオキシエチレン（オレイル）アンモニウムイオン、オレイルアンモニウムイオン、メチル（オレイル）アンモニウムイオン、ジメチル（オレイル）アンモニウムイオン、エチル（オレイル）アンモニウムイオン、ジエチル（オレイル）アンモニウムイオンがより好ましく、ジアルキルオレイルアンモニウムイオンがより好ましく、ジメチル（オレイル）アンモニウムイオンがさらに好ましい。
【００３２】
Ｔ−は、下記式（２）で表される基を有する、リン酸エステルイオン、硫酸エステルイオン、及びスルホン酸イオンである。
【００３３】
【化４】
2020164708.tif 000005
【００３４】
式（２）中、Ａ１は、炭素数２〜４のアルキレン基を表し、エチレン基、トリメチレン基、プロピレン基（−ＣＨ２−ＣＨ（ＣＨ３）−、−ＣＨ（ＣＨ３）−ＣＨ２−）、ｎ−ブチレン基、１−メチルプロピレン基（−ＣＨ２−ＣＨ２−ＣＨ（ＣＨ３）−）、２−メチルプロピレン基（−ＣＨ２−ＣＨ（ＣＨ３）−ＣＨ２−）、ジメチルエチレン基（−ＣＨ２−Ｃ（ＣＨ３）２−）、エチルエチレン基（−ＣＨ２−ＣＨ（ＣＨ２ＣＨ３）−、−ＣＨ（ＣＨ２ＣＨ３）−ＣＨ２−）等が挙げられる。中でも、Ａ１は、エチレン基、プロピレン基、ｎ−ブチレン基、エチルエチレン基であることが好ましく、エチレン基、プロピレン基、ｎ−ブチレン基であることが好ましく、エチレン基であることがさらに好ましい。かような基を有することで、濡れ性を向上することができる。
【００３５】
式（２）中、ｎは、オキシアルキレン基（Ｏ−Ａ１）の平均付加モル数であって、１〜５０の整数である。ｍは、粘度低下による作業性向上および濡れ性の観点から、好ましくは１〜３０であり、より好ましくは１〜２０であり、さらに好ましくは１〜１０である。
【００３６】
上記リン酸エステルイオン、硫酸エステルイオン、スルホン酸イオンは、好ましくはそれぞれ下記式により表される。中でも、高い親水性付与効果を発揮できることから、リン酸エステルイオンであることが好ましい。
【００３７】
【化５】
2020164708.tif 000006
【００３８】
【化６】
2020164708.tif 000007
【００３９】
【化７】
2020164708.tif 000008
【００４０】
式（３）〜（５）において、Ａ３〜Ａ５は、それぞれ独立して、炭素数２〜４のアルキレン基を表し、エチレン基、トリメチレン基、プロピレン基（−ＣＨ２−ＣＨ（ＣＨ３）−、−ＣＨ（ＣＨ３）−ＣＨ２−）、ｎ−ブチレン基、１−メチルプロピレン基（−ＣＨ２−ＣＨ２−ＣＨ（ＣＨ３）−、−ＣＨ（ＣＨ３）−ＣＨ２−ＣＨ２−）、２−メチルプロピレン基（−ＣＨ２−ＣＨ（ＣＨ３）−ＣＨ２−）、ジメチルエチレン基（−ＣＨ２−Ｃ（ＣＨ３）２−、Ｃ（ＣＨ３）２−ＣＨ２−）、エチルエチレン基（−ＣＨ２−ＣＨ（ＣＨ２ＣＨ３）−、−ＣＨ（ＣＨ２ＣＨ３）−ＣＨ２−）等が挙げられる。中でも、Ａ３〜Ａ５は、エチレン基、プロピレン基、ｎ−ブチレン基、エチルエチレン基であることが好ましく、エチレン基、プロピレン基、ｎ−ブチレン基であることが好ましく、エチレン基であることがさらに好ましい。かような基を有することで、濡れ性を向上することができる。
【００４１】
式（３）〜（５）において、Ｒ１〜Ｒ３は、それぞれ独立して、アルキル基またはエチレン性不飽和結合基を表す。
【００４２】
アルキル基としては、炭素数１〜１６のアルキル基が好ましく、例えば、メチル基、エチル基、ｎ−プロピル基、イソブチル基、ｎ−ブチル基、ｓｅｃ−ブチル基、ｔｅｒｔ−ブチル基、ｎ−ペンチル基、ｎ−ヘキシル基、ｎ−オクチル基、２−エチルヘキシル基、ｎ−デシル基、ｎ−ドデシル基、ｎ−トリデシル基などが挙げられる。中でも、濡れ性向上の観点から、２−エチルヘキシル基、ｎ−ドデシル基が好ましい。
【００４３】
エチレン性不飽和結合基としては、炭素数１〜６のエチレン性不飽和結合基が好ましく、例えば、ビニル基、アリル基、アクリロイル基、メタクリロイル基、イソプレニル基等が挙げられる。
【００４４】
式（３）〜（５）において、ｐ、ｒ、及びｔは、それぞれ独立して、オキシアルキレン基の平均付加モル数であって、１〜５０の整数である。ｐ、ｒ、及びｔは、粘度低下による作業性向上および濡れ性の観点から、それぞれ独立して、好ましくは１〜３０であり、より好ましくは１〜２０であり、さらに好ましくは１〜１０である。
【００４５】
式（３）において、ｑは、１又は２である。ｑが１である場合はモノエステル体を表し、ｑが２である場合はジエステル体を表す。
【００４６】
前記式（１）で表されるイオン結合性塩のより好ましい化合物としては、下記式（ｉ）〜（ｖｉｉ）で表されるイオン結合性塩が挙げられる。かような化合物であれば、耐水性と表面親水性とを両立する塗膜または成形品を形成することができる。
【００４７】
【化８】
2020164708.tif 000009
【００４８】
（イオン結合性塩の製造方法）
上記イオン結合性塩の製造方法は、特に制限されず、例えば、アニオン交換法、中和法、酸エステル法などが挙げられる。また、硫酸エステルのアンモニウム塩またはスルホン酸のアンモニウム塩と、窒素含有化合物とを反応させアンモニアを留去してイオン結合性塩を得る脱アンモニア法なども好適に用いられる。
【００４９】
（イオン結合性塩由来の構成単位を有する重合体）
本発明の一実施形態に係る濡れ性向上剤は、Ｔ−がエチレン性不飽和結合を有する上記イオン結合性塩由来の構成単位を有する重合体を含む。当該重合体は、イオン結合性塩の単独重合体またはイオン結合性塩およびその他のモノマーの共重合体のいずれであってもよい。
【００５０】
ここで、その他のモノマーは、上記イオン結合性塩と共重合可能なモノマーであれば特に制限されないが、単官能の（メタ）アクリルモノマーが好ましく、置換または非置換のＣ１〜Ｃ２０アルキル基を有する（メタ）アクリル酸アルキルエステルがより好ましく、置換または非置換のＣ１〜Ｃ８アルキル基を有する（メタ）アクリル酸アルキルエステルがさらにより好ましく、置換または非置換のＣ１〜Ｃ４アルキル基を有する（メタ）アクリル酸アルキルエステルが特に好ましい。
【００５１】
Ｃ１〜Ｃ２０アルキル基の例としては、メチル基、エチル基、ｎ−プロピル基、イソブチル基、ｎ−ブチル基、ｓｅｃ−ブチル基、ｔｅｒｔ−ブチル基、ｎ−ペンチル基、ｎ−ヘキシル基、２−エチルヘキシル基などが挙げられる。
【００５２】
その他のモノマーに含まれうる置換基としては、ヒドロキシル基、エポキシ基、アミノ基、カルボキシル基などが挙げられる。
【００５３】
その他のモノマーの具体例としては、（メタ）アクリル酸、（メタ）アクリル酸メチル、（メタ）アクリル酸エチル、（メタ）アクリル酸ｎ−ブチル、（メタ）アクリル酸イソブチル、（メタ）アクリル酸ｔ−ブチル、（メタ）アクリル酸シクロヘキシル、（メタ）アクリル酸−２−エチルヘキシル、（メタ）アクリル酸メトキシポリエチレングリコール、（メタ）アクリル酸ラウリル、（メタ）アクリル酸ステアリル、グリシジル（メタ）アクリレート、（メタ）アクリル酸−２−ヒドロキシエチル、（メタ）アクリル酸−２−ヒドロキシプロピル、（メタ）アクリル酸とポリエチレングリコールとのモノエステル化物、（メタ）アクリル酸−２−アミノエチルおよびその塩、（メタ）アクリル酸のカプロラクトン変性物、（メタ）アクリル酸−２，２，６，６−テトラメチルピペリジン、（メタ）アクリル酸−１，２，２，６，６−ペンタメチルピペリジン等の（メタ）アクリル酸エステル；（メタ）アクリル酸ナトリウム、（メタ）アクリル酸カリウム、（メタ）アクリル酸アンモニウム等の（メタ）アクリル酸塩；アクリロニトリル、メタクリロニトリル等の不飽和ニトリル；（メタ）アクリルアミド、Ｎ−メチロール（メタ）アクリルアミド、Ｎ−（２−ヒドロキシエチル）（メタ）アクリルアミド等の不飽和アミド；酢酸ビニル、プロピオン酸ビニル等のビニルエステル；メチルビニルエーテル、エチルビニルエーテル等のビニルエーテル；エチレン、プロピレン等のα−オレフィン；塩化ビニル、塩化ビニリデン、フッ化ビニル等のハロゲン含有α，β−不飽和脂肪族炭化水素；スチレン、ジビニルベンゼン、α−メチルスチレン、スチレンスルホン酸ナトリウム等のα，β−不飽和芳香族炭化水素等が挙げられる。これらは、１種単独で使用してもよいし、２種以上を併用してもよいが、２種以上併用することが好ましい。
【００５４】
上記重合体が共重合体である場合、上記イオン結合性塩由来の構成単位の含有量は、重合体を構成する全構成単位の合計量１００質量％に対して、０．１〜９９質量％であり、好ましくは０．５〜９５質量％であり、より好ましくは１．０〜９０質量％であり、更に好ましくは１．５〜８５質量％である。当該含有量が高い重合体を調製し、樹脂に少量配合することで、樹脂本体の性質を損ねることなく樹脂表面の親水性を高めることができる。なお、当該含有量は、重合体を製造する際の全モノマーの合計質量に対するイオン結合性塩の質量の割合と実質的に同等である。
【００５５】
重合体の重量平均分子量は、特に制限されないが、好ましくは５００〜１，０００，０００であり、より好ましくは１，０００〜５００，０００である。なお、重量平均分子量は、ゲルろ過クロマトグラフィー（標準物質：ポリスチレン）を用いて測定した値である。
【００５６】
（重合体の製造方法）
上記重合体は、イオン結合性塩、ならびに必要に応じて他のモノマー、溶媒、添加剤等を混合し、加熱あるいは（紫外線等の）光照射等により重合させて得ることができる。重合方法は特に制限されず、高圧ラジカル重合法、中低圧重合法、溶液重合法、スラリー重合法、塊状重合法、乳化重合法、気相重合法等の公知の方法を用いることができる。
【００５７】
重合においては、熱重合開始剤、光重合開始剤等の重合開始剤や、チーグラー−ナッタ触媒、メタロセン触媒等の重合触媒を使用することが好ましく、これらは単独で使用しても２種以上を併用してもよい。重合開始剤の添加量は、全単量体の合計量１００質量部に対して、０．１〜５質量部であることが好ましい。
【００５８】
熱重合開始剤の例としては、メチルエチルケトンパーオキサイド、シクロヘキサノンパーオキサイド、メチルシクロヘキサノンパーオキサイド、メチルアセトアセテートパーオキサイド、アセチルアセテートパーオキサイド、１，１−ビス（ｔ−ヘキシルパーオキシ）−３，３，５−トリメチルシクロヘキサン、１，１−ビス（ｔ−ヘキシルパーオキシ）−シクロヘキサン、１，１−ビス（ｔ−ブチルパーオキシ）−３，３，５−トリメチルシクロヘキサン、１，１−ビス（ｔ−ブチルパーオキシ）−２−メチルシクロヘキサン、１，１−ビス（ｔ−ブチルパーオキシ）−シクロヘキサン、１，１−ビス（ｔ−ブチルパーオキシ）シクロドデカン、１，１−ビス（ｔ−ブチルパーオキシ）ブタン、２，２−ビス（４，４−ジ−ｔ−ブチルパーオキシシクロヘキシル）プロパン、ｐ−メンタンハイドロパーオキサイド、ジイソプロピルベンゼンハイドロパーオキサイド、１，１，３，３−テトラメチルブチルハイドロパーオキサイド、クメンハイドロパーオキサイド、ｔ−ヘキシルハイドロパーオキサイド、ｔ−ブチルハイドロパーオキサイド、α，α’−ビス（ｔ−ブチルパーオキシ）ジイソプロピルベンゼン、ジクミルパーオキサイド、２，５−ジメチル−２，５−ビス（ｔ−ブチルパーオキシ）ヘキサン、ｔ−ブチルクミルパーオキサイド、ジ−ｔ−ブチルパーオキサイド、２，５−ジメチル−２，５−ビス（ｔ−ブチルパーオキシ）ヘキシン−３、イソブチリルパーオキサイド、３，５，５−トリメチルヘキサノイルパーオキサイド、オクタノイルパーオキサイド、ラウロイルパーオキサイド、ステアロイルパーオキサイド、スクシン酸パーオキサイド、ｍ−トルオイルベンゾイルパーオキサイド、ベンゾイルパーオキサイド、ジ−ｎ−プロピルパーオキシジカーボネート、ジイソプロピルパーオキシジカーボネート、ビス（４−ｔ−ブチルシクロヘキシル）パーオキシジカーボネート、ジ−２−エトキシエチルパーオキシジカーボネート、ジ−２−エトキシヘキシルパーオキシジカーボネート、ジ−３−メトキシブチルパーオキシジカーボネート、ジ−ｓ−ブチルパーオキシジカーボネート、ジ（３−メチル−３−メトキシブチル）パーオキシジカーボネート、α，α’−ビス（ネオデカノイルパーオキシ）ジイソプロピルベンゼン、クミルパーオキシネオデカノエート、１，１，３，３−テトラメチルブチルパーオキシネオデカノエート、１−シクロヘキシル−１−メチルエチルパーオキシネオデカノエート、ｔ−ヘキシルパーオキシネオデカノエート、ｔ−ブチルパーオキシネオデカノエート、ｔ−ヘキシルパーオキシピバレート、ｔ−ブチルパーオキシピバレート、１，１，３，３−テトラメチルブチルパーオキシ−２−エチルヘキサノオエート、２，５−ジメチル−２，５−ビス（２−エチルヘキサノイルパーオキシ）ヘキサノエート、１−シクロヘキシル−１−メチルエチルパーオキシ−２−エチルヘキサノエート、ｔ−ヘキシルパーオキシ−２−エチルヘキサノエート、ｔ−ブチルパーオキシ−２−エチルヘキサノエート、ｔ−ヘキシルパーオキシイソプロピルモノカーボネート、ｔ−ブチルパーオキシイソブチレート、ｔ−ブチルパーオキシマレート、ｔ−ブチルパーオキシ−３，５，５−トリメトルヘキサノエ���ト、ｔ−ブチルパーオキシラウレート、ｔ−ブチルパーオキシイソプロピルモノカーボネート、ｔ−ブチルパーオキシ−２−エチルヘキシルモノカーボネート、ｔ−ブチルパーオキシアセテート、ｔ−ブチルパーオキシ−ｍ−トルイルベンゾエート、ｔ−ブチルパーオキシベンゾエート、ビス（ｔ−ブチルパーオキシ）イソフタレート、２，５−ジメチル−２，５−ビス（ｍ−トルイルパーオキシ）ヘキサン、ｔ−ヘキシルパーオキシベンゾエート、２，５−ジメチル−２，５−ビス（ベンゾイルパーオキシ）ヘキサン、ｔ−ブチルパーオキシアリルモノカーボネート、ｔ−ブチルトリメチルシリルパーオキサイド、３，３’，４，４’−テトラ（ｔ−ブチルパーオキシカルボニル）ベンゾフェノン、２，３−ジメチル−２，３−ジフェニルブタン等の有機過酸化物系開始剤；２−フェニルアゾ−４−メトキシ−２，４−ジメチルバレロニトリル、１−［（１−シアノ−１−メチルエチル）アゾ］ホルムアミド、１，１’−アゾビス（シクロヘキサン−１−カルボニトリル）、２，２’−アゾビス（２−メチルブチロニトリル）、２，２’−アゾビスイソブチロニトリル（ＡＩＢＮ）、２，２’−アゾビス（２，４−ジメチルバレロニトリル）、２，２’−アゾビス（２−メチルプロピオンアミジン）ジヒドロクロリド、２，２’−アゾビス（２−メチル−Ｎ−フェニルプロピオンアミジン）ジヒドロクロリド、２，２’−アゾビス［Ｎ−（４−クロロフェニル）−２−メチルプロピオンアミジン］ジヒドリドクロリド、２，２’−アゾビス［Ｎ−（４−ヒドロフェニル）−２−メチルプロピオンアミジン］ジヒドロクロリド、２，２’−アゾビス［２−メチル−Ｎ−（フェニルメチル）プロピオンアミジン］ジヒドロクロリド、２，２’−アゾビス［２−メチル−Ｎ−（２−プロペニル）プロピオンアミジン］ジヒドロクロリド、２，２’−アゾビス［Ｎ−（２−ヒドロキシエチル）−２−メチルプロピオンアミジン］ジヒドロクロリド、２，２’−アゾビス［２−（５−メチル−２−イミダゾリン−２−イル）プロパン］ジヒドロクロリド、２，２’−アゾビス［２−（２−イミダゾリン−２−イル）プロパン］ジヒドロクロリド、２，２’−アゾビス［２−（４，５，６，７−テトラヒドロ−１Ｈ−１，３−ジアゼピン−２−イル）プロパン］ジヒドロクロリド、２，２’−アゾビス［２−（３，４，５，６−テトラヒドロピリミジン−２−イル）プロパン］ジヒドロクロリド、２，２’−アゾビス［２−（５−ヒドロキシ−３，４，５，６−テトラヒドロピリミジン−２−イル）プロパン］ジヒドロクロリド、２，２’−アゾビス［２−［１−（２−ヒドロキシエチル）−２−イミダゾリン−２−イル］プロパン］ジヒドロクロリド、２，２’−アゾビス［２−（２−イミダゾリン−２−イル）プロパン］、２，２’−アゾビス［２−メチル−Ｎ−［１，１−ビス（ヒドロキシメチル）−２−ヒドロキシエチル］プロピオンアミド］、２，２’−アゾビス［２−メチル−Ｎ−［１，１−ビス（ヒドロキシメチル）エチル］プロピオンアミド］、２，２’−アゾビス［２−メチル−Ｎ−（２−ヒドロキシエチル）プロピオンアミド］、２，２’−アゾビス（２−メチルプロピオンアミド）、２，２’−アゾビス（２，４，４−���リメチルペンタン）、２，２’−アゾビス（２−メチルプロパン）、ジメチル−２，２−アゾビス（２−メチルプロピオネート）、４，４’−アゾビス（４−シアノペンタン酸）、２，２’−アゾビス［２−（ヒドロキシメチル）プロピオニトリル］等のアゾ系開始剤；等が挙げられる。なお、これらの熱重合開始剤は、単独で用いてもよいし、２種以上を併用してもよい。
【００５９】
光重合開始剤の例としては、２−ヒドロキシ−１−｛４−［４−（２−ヒドロキシ−２−メチル−プロピオニル）−ベンジル］フェニル｝−２−メチル−プロパン−１−オン、ジエトキシアセトフェノン、２−ヒドロキシ−２−メチル−１−フェニルプロパン−１−オン、ベンジルジメチルケタール、４−（２−ヒドロキシエトキシ）フェニル−（２−ヒドロキシ−２−プロピル）ケトン、１−ヒドロキシシクロヘキシルフェニルケトン、２−メチル−２−モルホリノ（４−チオメチルフェニル）プロパン−１−オン、２−ベンジル−２−ジメチルアミノ−１−（４−モルホリノフェニル）ブタノン、２−ヒドロキシ−２−メチル−１−［４−（１−メチルビニル）フェニル］プロパノンオリゴマー等のアセトフェノン類；ベンゾイン、ベンゾインメチルエーテル、ベンゾインエチルエーテル、ベンゾインイソプロピルエーテル、ベンゾインイソブチルエーテル等のベンゾイン類；ベンゾフェノン、ｏ−ベンゾイル安息香酸メチル、４−フェニルベンゾフェノン、４−ベンゾイル−４’−メチル−ジフェニルサルファイド、３，３’，４，４’−テトラ（ｔ−ブチルパーオキシカルボニル）ベンゾフェノン、２，４，６−トリメチルベンゾフェノン、４−ベンゾイル−Ｎ，Ｎ−ジメチル−Ｎ−［２−（１−オキソ−２−プロペニルオキシ）エチル］ベンゼンメタナミニウムブロミド、（４−ベンゾイルベンジル）トリメチルアンモニウムクロリド等のベンゾフェノン類；２−イソプロピルチオキサントン、４−イソプロピルチオキサントン、２，４−ジエチルチオキサントン、２，４−ジクロロチオキサントン、１−クロロ−４−プロポキシチオキサントン、２−（３−ジメチルアミノ−２−ヒドロキシ）−３，４−ジメチル−９Ｈ−チオキサントン−９−オンメソクロリド等のチオキサントン類；２，４，６−トリメチルベンゾイル−ジフェニルフォスフィンオキサイド、ビス（２，６−ジメトキシベンゾイル）−２，４，４−トリメチル−ペンチルフォスフィンオキサイド、ビス（２，４，６−トリメチルベンゾイル）−フェニルフォスフィンオキサイド等のアシルフォスフォンオキサイド類；オキシムエステル類；カチオン系光重合開始剤；分子内水素引抜型光重合開始剤；等が挙げられる。なお、これらの光重合開始剤は、単独で用いてもよいし、２種以上を併用してもよい。
【００６０】
また、乳化剤として本発明のイオン結合性塩を用い、重合開始剤の存在下、水性溶媒中でその他のモノマーを乳化重合させて上記重合体を得る方法や、有機溶媒中で本発明のイオン結合性塩とその他のモノマーとを重合開始剤の存在下、溶液重合または紫外線重合させて上記重合体を得る方法も優れた生産性を有することから好適に用いられる。この際、乳化剤として、アニオン性界面活性剤、ノニオン性界面活性剤等の他の界面活性剤を、上記イオン結合性塩と共に使用することができる。
【００６１】
溶液重合法で用いられる溶媒としては、例えば酢酸エチル、酢酸ブチル、アセトン、メチルエチルケトン、メチルイソブチルケトン、シクロヘキサノン、テトラヒドロフラン、ジオキサン、Ｎ，Ｎ−ジメチルホルムアミド、Ｎ，Ｎ−ジメチルアセトアミド、ベンゼン、トルエン、キシレン、アセトニトリル、塩化メチレン、クロロホルム、ジクロロエタン、メタノール、エタノール、ｎ−プロパノール、イソプロパノール、ｎ−ブタノール、プロピレングリコールモノメチルエーテル等が挙げられる。これらは単独で使用しても２種以上を混合して使用してもよく、水との混合溶媒としてもよい。
【００６２】
溶液重合法における重合条件は、特に制限されず、例えば、重合温度は使用する触媒の種類によって適宜設定することができるが、好ましくは５０〜１２０℃である。また、重合時間についても、特に制限されないが、好ましくは１〜１０時間である。重合方法についても、特に制限されず、例えば、モノマーの一括仕込みによる重合、滴下による重合、パワーフィード重合等が挙げられる。
【００６３】
紫外線を照射して重合する場合、照射光源としては、水銀ランプ（例えば、高圧水銀ランプ、低圧水銀ランプ）、メタルハライドランプなどを用いることができる。紫外線の照射条件は、特に制限されないが、積算光量は１００ｍＪ／ｃｍ２以上が好ましく、２００ｍＪ／ｃｍ２以上がより好ましい。
【００６４】
濡れ性向上剤には、上記イオン結合性塩またはその重合体以外の成分が含まれてもよく、例えば、溶媒、無機系または有機系充填剤、各種界面活性剤、多価イソシアネート化合物、エポキシ化合物、有機金属化合物などの反応性化合物、酸化防止剤、加工助剤、紫外線吸収剤、蛍光増白剤、スリップ防止剤、ブロッキング防止剤、帯電防止剤、光安定剤、滑剤、軟化剤、有色染料、その他の安定剤等が挙げられる。
【００６５】
＜樹脂組成物＞
本発明は、上記の濡れ性向上剤と、樹脂と、を含む樹脂組成物についても提供する。樹脂としては、熱可塑性樹脂または／および熱硬化性樹脂が好ましく、熱可塑性樹脂がより好ましい。以下、各樹脂について説明する。なお、本明細書において、「樹脂」との語には、モノマー、オリゴマー、プレポリマーおよびポリマーが包含される。
【００６６】
［熱可塑性樹脂］
本発明で用いられる熱可塑性樹脂は、特に制限されないが、例えば、（メタ）アクリル樹脂、スチレン樹脂、オレフィン樹脂（環状オレフィン樹脂を含む）、ポリエステル樹脂、ポリカーボネート樹脂、ポリアミド樹脂、ポリフェニレンエーテル樹脂、ポリフェニレンスルフィド樹脂、ハロゲン含有樹脂（ポリ塩化ビニル、ポリ塩化ビニリデン、フッ素樹脂など）、ポリスルホン樹脂（ポリエーテルスルホン、ポリスルホンなど）、セルロース誘導体（セルロースエステル類、セルロースカーバメート類、セルロースエーテル類など）、シリコーン樹脂（ポリジメチルシロキサン、ポリメチルフェニルシロキサンなど）、ポリ酢酸ビニルなどのポリビニルエステル樹脂、ポリビニルアルコール樹脂およびこれらの誘導体樹脂、ゴムまたはエラストマー（ポリブタジエン、ポリイソプレンなどのジエンゴム、スチレン−ブタジエン共重合体、アクリロニトリル−ブタジエン共重合体、アクリルゴム、ウレタンゴム、シリコーンゴムなど）などが挙げられる。上記熱可塑性樹脂は、単独でもまたは２種以上組み合わせても使用することができる。
【００６７】
（メタ）アクリル樹脂の具体例としては、単官能（メタ）アクリルモノマーおよびその単独重合体または共重合体、多官能（メタ）アクリルモノマーおよびその単独重合体または共重合体、単官能または多官能（メタ）アクリルモノマーと他のモノマーとの共重合体などが挙げられる。
【００６８】
単官能（メタ）アクリルモノマーの具体例としては、（メタ）アクリル酸、（メタ）アクリル酸メチル、（メタ）アクリル酸エチル、（メタ）アクリル酸プロピル、（メタ）アクリル酸ｎ−ブチル、（メタ）アクリル酸２−エチルヘキシル等の炭素数１〜１０の（メタ）アクリル酸エステル、（メタ）アクリル酸ヒドロキシエチル等の（メタ）アクリル酸ヒドロキシアルキル、（メタ）アクリル酸グリシジル、（メタ）アクリロニトリル等が挙げられる。
【００６９】
多官能（メタ）アクリルモノマーの具体例としては、ポリエチレングリコールジ（メタ）アクリレート、デカンジオールジ（メタ）アクリレート、ノナンジオールジ（メタ）アクリレート、ヘキサンジオールジ（メタ）アクリレート、トリシクロデカンジメタノールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等が挙げられる。
【００７０】
前記（メタ）アクリルモノマーの単独重合体または共重合体の具体例としては、例えば、ポリ（メタ）アクリル酸エステル、アクリル酸エステル−メタクリル酸エステル共重合体、ポリアクリロニトリルなどが挙げられる。前記（メタ）アクリルモノマーと他のモノマーとの共重合体の具体例としては、例えば、（メタ）アクリル酸−スチレン共重合体、（メタ）アクリル酸エステル−スチレン共重合体、（メタ）アクリル酸エステル−（メタ）アクリル酸−スチレン共重合体、アクリロニトリル−ブタジエン−スチレン共重合体、アクリロニトリル−スチレン共重合体、アクリロニトリル−スチレン−（メタ）アクリル酸エステル共重合体、アクリロニトリル−アクリル酸エステル−スチレン共重合体（ＡＡＳ樹脂）、メタクリル酸メチル−ブタジエン−スチレン共重合体（ＭＢＳ樹脂）などが挙げられる。
【００７１】
スチレン樹脂の具体例としては、例えば、ポリスチレン、ポリ−α−メチルスチレン、α−メチルスチレン−アクリロニトリル共重合体、スチレン−Ｎ−フェニルマレイミド共重合体、スチレン−Ｎ−フェニルマレイミド−アクリロニトリル共重合体、ゴム強化ポリスチレン樹脂（ＨＩＰＳ樹脂）等が挙げられる。
【００７２】
オレフィン樹脂としては、オレフィンモノマーの単独重合体の他、オレフィンモノマーの共重合体、オレフィンモノマーと他の共重合性モノマーとの共重合体が含まれる。オレフィンモノマーの具体例としては、例えば、鎖状オレフィン［エチレン、プロピレン、１−ブテン、イソブテン、１−ペンテン、４−メチル−１−ペンテン、１−ヘキセン、１−オクテン、１−デセンなどの炭素数２〜２０のα−オレフィンなど］、環状オレフィン［例えば、シクロペンテンなどの炭素数４〜１０のシクロアルケン；シクロペンタジエンなどの炭素数４〜１０のシクロアルカジエン；ノルボルネン、ノルボルナジエンなどの炭素数７〜２０のビシクロアルケンまたは炭素数７〜２０のビシクロアルカジエン；ジヒドロジシクロペンタジエン、ジシクロペンタジエンなどの炭素数１０〜２５のトリシクロアルケンまたはトリシクロアルカジエンなど］などが挙げられる。これらのオレフィンモノマーは、単独でもまたは２種以上組み合わせても使用することができる。上記オレフィンモノマーのうち、エチレン、プロピレン、１−ブテンなどの炭素数２〜４のα−オレフィンなどの鎖状オレフィンが好ましい。
【００７３】
前記オレフィンモノマーと共重合可能な他の共重合性モノマーの具体例としては、例えば、酢酸ビニル、プロピオン酸ビニルなどの脂肪酸ビニルエステル；（メタ）アクリル酸、アルキル（メタ）アクリレート、グリシジル（メタ）アクリレートなどの（メタ）アクリル系モノマー；マレイン酸、フマル酸、無水マレイン酸などの不飽和ジカルボン酸またはその無水物；カルボン酸のビニルエステル（例えば、酢酸ビニル、プロピオン酸ビニルなど）など］；ノルボルネン、シクロペンタジエンなどの環状オレフィン；およびブタジエン、イソプレンなどのジエン類などが挙げられる。これらの共重合性モノマーは、単独でもまたは２種以上組み合わせても使用することができる。
【００７４】
前記オレフィン樹脂のさらに具体的な例としては、例えば、ポリエチレン（低密度ポリエチレン、中密度ポリエチレン、高密度ポリエチレン、または線状低密度ポリエチレンなど）、ポリプロピレン（ホモポリプロピレン、ブロックポリプロピレン、ランダムポリプロピレンなど）、エチレン−プロピレン共重合体、エチレン−プロピレン−ブテン三元共重合体などの鎖状オレフィン（特に炭素数２〜４のα−オレフィン）の（共）重合体などが挙げられる。また、オレフィンモノマーと他の共重合性モノマーとの共重合体の具体例としては、例えば、鎖状オレフィン（特に、エチレン、プロピレンなどの炭素数２〜４のα−オレフィン）と脂肪酸ビニルエステルモノマーとの共重合体（例えば、エチレン−酢酸ビニル共重合体、エチレン−プロピオン酸ビニル共重合体など）；鎖状オレフィンと（メタ）アクリルモノマーとの共重合体［鎖状オレフィン（特に炭素数２〜４のα−オレフィン）と（メタ）アクリル酸との共重合体（例えば、エチレン−（メタ）アクリル酸共重合体、プロピレン−（メタ）アクリル酸共重合体、アイオノマーなど）；鎖状オレフィン（特に炭素数２〜４のα−オレフィン）とアルキル（メタ）アクリレートとの共重合体（例えば、エチレン−アルキル（メタ）アクリレート共重合体など）；など］；鎖状オレフィン（特に炭素数２〜４のα−オレフィン）とジエンとの共重合体（例えば、エチレン−ブタジエン共重合体など）；エポキシ変性ポリオレフィン（例えば、エチレン−グリシジル（メタ）アクリレート共重合体）、カルボキシ変性ポリオレフィン（例えば、エチレン−無水マレイン酸共重合体）、エポキシおよびカルボキシ変性ポリオレフィン（例えば、エチレン−無水マレイン酸−グリシジル（メタ）アクリレート共重合体）などの変性ポリオレフィン；オレフィンエラストマー（エチレン−プロピレンゴムなど）などが挙げられる。
【００７５】
ポリエステル樹脂の具体例としては、例えば、（イ）ジカルボン酸またはその誘導体およびジオールまたはその誘導体、（ロ）ヒドロキシカルボン酸またはその誘導体、ならびに（ハ）ラクトンからなる群より選択される少なくとも１種を重縮合してなる重合体または共重合体が挙げられる。
【００７６】
上記ジカルボン酸またはその誘導体としては、例えば、テレフタル酸、イソフタル酸、フタル酸、２，６−ナフタレンジカルボン酸、１，５−ナフタレンジカルボン酸、ビス（ｐ−カルボキシフェニル）メタン、アントラセンジカルボン酸、４，４’−ジフェニルエーテルジカルボン酸、５−テトラブチルホスホニウムイソフタル酸、５−ナトリウムスルホイソフタル酸などの芳香族ジカルボン酸、シュウ酸、コハク酸、アジピン酸、セバシン酸、アゼライン酸、ドデカンジオン酸、マロン酸、グルタル酸、ダイマー酸などの脂肪族ジカルボン酸、１，３−シクロヘキサンジカルボン酸、１，４−シクロヘキサンジカルボン酸などが挙げられる。上記ジオールまたは誘導体としては、例えば、炭素数２〜２０の脂肪族グリコールすなわち、エチレングリコール、プロピレングリコール、１，４−ブタンジオール、ネオペンチルグリコール、１，５−ペンタンジオール、１，６−ヘキサンジオール、デカメチレングリコール、シクロヘキサンジメタノール、シクロヘキサンジオール、ダイマージオールなど、あるいは分子量２００〜１０００００の長鎖グリコール、すなわちポリエチレングリコール、ポリ−１，３−プロピレングリコール、ポリテトラメチレングリコールなど、芳香族ジオキシ化合物、すなわち４，４’−ジヒドロキシビフェニル、ハイドロキノン、ｔ−ブチルハイドロキノン、ビスフェノールＡ、ビスフェノールＳ、ビスフェノールＦなど、およびこれらの誘導体などが挙げられる。上記ヒドロキシカルボン酸としては、例えば、グリコール酸、乳酸、ヒドロキシプロピオン酸、ヒドロキシ酪酸、ヒドロキシ吉草酸、ヒドロキシカプロン酸、ヒドロキシ安息香酸、ｐ−ヒドロキシ安息香酸、６−ヒドロキシ−２−ナフトエ酸およびこれらの誘導体などが挙げられる。上記ラクトンとしてはカプロラクトン、バレロラクトン、プロピオラクトン、ウンデカラクトン、１，５−オキセパン−２−オンなどが挙げられる。また、前記ポリエステル樹脂には、ポリエステルエラストマーも含まれる。
【００７７】
ポリカーボネート樹脂の具体例としては、２価以上のフェノール化合物と、ホスゲンまたはジフェニルカーボネートのような炭酸ジエステル化合物とを反応させて得られる熱可塑性樹脂が挙げられる。
【００７８】
前記２価以上のフェノール化合物としては、例えば、２，２−ビス（４−ヒドロキシフェニル）プロパン（通称ビスフェノールＡ）、ビス（４−ヒドロキシフェニル）メタン、ビス（４−ヒドロキシフェニル）フェニルメタン、ビス（４−ヒドロキシフェニル）ナフチルメタン、ビス（４−ヒドロキシフェニル）−（４−イソプロピルフェニル）メタン、ビス（３，５−ジクロロ−４−ヒドロキシフェニル）メタン、ビス（３，５−ジメチル−４−ヒドロキシフェニル）メタン、１，１−ビス（４−ヒドロキシフェニル）エタン、１−ナフチル−１，１−ビス（４−ヒドロキシフェニル）エタン、１−フェニル−１，１−ビス（４−ヒドロキシフェニル）エタン、１，２−ビス（４−ヒドロキシフェニル）エタン、２−メチル−１，１−ビス（４−ヒドロキシフェニル）プロパン、２，２−ビス（３，５−ジメチル−４−ヒドロキシフェニル）プロパン、１−エチル−１，１−ビス（４−ヒドロキシフェニル）プロパン、２，２−ビス（３，５−ジクロロ−４−ヒドロキシフェニル）プロパン、２，２−ビス（３，５−ジブロモ−４−ヒドロキシフェニル）プロパン、２，２−ビス（３−クロロ−４−ヒドロキシフェニル）プロパン、２，２−ビス（３−メチル−４−ヒドロキシフェニル）プロパン、２，２−ビス（３−フルオロ−４−ヒドロキシフェニル）プロパン、１，１−ビス（４−ヒドロキシフェニル）ブタン、２，２−ビス（４−ヒドロキシフェニル）ブタン、１，４−ビス（４−ヒドロキシフェニル）ブタン、２，２−ビス（４−ヒドロキシフェニル）ペンタン、４−メチル−２，２−ビス（４−ヒドロキシフェニル）ペンタン、２，２−ビス（４−ヒドロキシフェニル）ヘキサン、４，４−ビス（４−ヒドロキシフェニル）ヘプタン、２，２−ビス（４−ヒドロキシフェニル）ノナン、１，１０−ビス（４−ヒドロキシフェニル）デカン、１，１−ビス（４−ヒドロキシフェニル）−３，３，５−トリメチルシクロヘキサン、２，２−ビス（４−ヒドロキシフェニル）−１，１，１，３，３，３−ヘキサフルオロプロパンなどのジヒドロキシジアリールアルカン類、１，１−ビス（４−ヒドロキシフェニル）シクロヘキサン、１，１−ビス（３，５−ジクロロ−４−ヒドロキシフェニル）シクロヘキサン、１，１−ビス（４−ヒドロキシフェニル）シクロデカンなどのジヒドロキシジアリールシクロアルカン類、ビス（４−ヒドロキシフェニル）スルホン、ビス（３，５−ジメチル−４−ヒドロキシフェニル）スルホン、ビス（３−クロロ−４−ヒドロキシフェニル）スルホンなどのジヒドロキシジアリールスルホン類、ビス（４−ヒドロキシフェニル）エーテル、ビス（３，５−ジメチル−４−ヒドロキシフェニル）エーテルなどのジヒドロキシアリールエーテル類、４，４’−ジヒドロキシベンゾフェノン、３，３’，５，５’−テトラメチル−４，４’−ジヒドロキシベンゾフェノンなどのジヒドロキシジアリールケトン類、ビス（４−ヒドロキシフェニル）スルフィド、ビス（３−メチル−４−ヒドロキシフェニル）スルフィド、ビス（３，５−ジメチル−４−ヒドロキシフェニル）スルフィドなどのジヒドロキシジアリールスルフィド類、ビス（４−ヒドロキシフェニル）スルホキシドなどのジヒドロキシジアリールスルホキシド類、４，４’−ジヒドロキシジフェニルなどのジヒドロキシジフェニル類、９，９−ビス（４−ヒドロキシフェニル）フルオレンなどのジヒドロキシアリールフルオレン類などが挙げられる。また、上記２価フェノール化合物以外に、ヒドロキノン、レゾルシノール、メチルヒドロキノンなどのジヒドロキシベンゼン類、１，５−ジヒドロキシナフタレン、２，６−ジヒドロキシナフタレンなどのジヒドロキシナフタレン類などが２価のフェノール化合物として使用できる。
【００７９】
これら２価以上のフェノール化合物は、それぞれ単独で用いてもよく、２種以上を組み合わせてもよい。また、共重合成分として、アジピン酸、ピメリン酸、スベリン酸、アゼライン酸、セバシン酸、デカンジカルボン酸などの直鎖状脂肪族２価カルボン酸を用いても良い。
【００８０】
ポリアミド樹脂の具体例としては、例えば、ポリアミド４６、ポリアミド５、ポリアミド６、ポリアミド６６、ポリアミド６１０、ポリアミド６１２、ポリアミド１１、ポリアミド１２、ポリアミド６／６６、ポリアミド６／１１などの脂肪族ポリアミド；ポリ−１，４−ノルボルネンテレフタルアミド、ポリ−１，４−シクロヘキサンテレフタルアミドポリ−１，４−シクロヘキサン−１，４−シクロヘキサンアミドなどの脂環式ポリアミド；ポリアミド６Ｔ、ポリアミド９Ｔ、ポリアミドＭＸＤなどの芳香族ポリアミド；これらのポリアミドのうち少なくとも２種の異なったポリアミド形成成分により形成されるコポリアミドなどが挙げられる。なお、前記ポリアミド樹脂には、ポリアミドエラストマーも含まれる。
【００８１】
ポリフェニレンエーテル樹脂の具体例としては、例えば、ポリ（２，５−ジメチル−１，４−フェニレンエーテル）、ポリ（２，６−ジメチル−１，４−フェニレンエーテル）、ポリ（２−メチル−６−エチル−１，４−フェニレンエーテル）、ポリ（２，６−ジ−ｎ−プロピル−１，４−フェニレンエーテル）、ポリ（２−メチル−６−クロロエチル−１，４−フェニレンエーテル）などの単独重合体、これらの単独重合体をベースとして構成された変性ポリフェニレンエーテル共重合体、ポリフェニレンエーテル単独重合体またはその共重合体にスチレン重合体がグラフトしている変性グラフト共重合体などが挙げられる。
【００８２】
ポリフェニレンスルフィド樹脂の具体例としては、例えば、ポリフェニレンスルフィド、ポリフェニレンスルフィドケトン、ポリビフェニレンスルフィド、ポリフェニレンスルフィドスルホンなどが挙げられる。
【００８３】
上記熱可塑性樹脂は、合成品を用いてもよいし市販品を用いてもよい。合成品の場合、高圧ラジカル重合法、中低圧重合法、溶液重合法、スラリー重合法、塊状重合法、乳化重合法、気相重合法等の公知の方法を用いて樹脂（樹脂ポリマー）を合成し、樹脂組成物に適用してもよい。その際、上述の熱重合開始剤または光重合開始剤を用いてもよい。
【００８４】
なお、上記熱可塑性樹脂が共重合体である場合の共重合体の形態は、ブロック共重合体、ランダム共重合体、グラフト共重合体、交互共重合体のいずれでもよい。
【００８５】
上記熱可塑性樹脂は、好ましくは、（メタ）アクリル樹脂、スチレン樹脂、オレフィン樹脂およびポリエステル樹脂からなる群より選択される少なくとも一種を含み、より好ましくは（メタ）アクリル樹脂を含む。
【００８６】
［熱硬化性樹脂］
本発明で用いられる熱硬化性樹脂は、特に制限されないが、例えば、フェノール樹脂、ユリア樹脂、メラミン樹脂、エポキシ樹脂、不飽和ポリエステル樹脂、シリコーン樹脂、ポリウレタン樹脂、ポリイミド樹脂、ジアリルフタレート樹脂などが挙げられる。上記熱硬化性樹脂は、合成品を用いてもよいし、市販品を用いてもよい。
【００８７】
本発明の樹脂組成物において、式（１）で表されるイオン結合性塩またはイオン結合性塩由来の構成単位の含有量は、樹脂１００質量部に対して、０．１〜４００質量部であることが好ましく、０．１〜２０質量部であることが好ましく、０．１〜１０質量部であることがより好ましく、０．１質量部以上５質量部未満であることが特に好ましい。かような含量範囲にあることで、樹脂組成物から形成される塗膜の表面は、樹脂本来の性質を損なうことなく良好な親水性および耐汚染性を発現することができる。
【００８８】
本発明の樹脂組成物は、本発明の目的を損なわない範囲で、重合開始剤、酸化防止剤、充填剤、滑剤、染料、有機顔料、無機顔料、可塑剤、加工助剤、紫外線吸収剤、光安定剤、発泡剤、ワックス、結晶核剤、離型剤、加水分解防止剤、アンチブロッキング剤、帯電防止剤、ラジカル捕捉剤、防曇剤、防徽剤、イオントラップ剤、難燃剤、難燃助剤、界面活性剤等の他の添加成分を、適宜配合することができる。例えば、樹脂モノマーを含む樹脂組成物を対象物に塗布して硬化させる場合、硬化を促進させるため、樹脂組成物は重合開始剤を配合することが好ましい。重合開始剤の例としては、上述したような熱重合開始剤および光重合開始剤などが挙げられる。
【００８９】
本発明の樹脂組成物の形態は、特に制限されず、例えば、固形状、エマルジョン、半透明溶液、透明溶液などいずれの形態でもよいが、環境負荷低減の観点から、エマルジョンであることが好ましい。
【００９０】
本発明の樹脂組成物は、イオン結合性塩またはその重合体を含む濡れ性向上剤、樹脂、ならびに必要に応じて上記の添加剤を、撹拌または溶融混練などにより混合することで製造することができる。溶融混練方法は、特に制限されず、例えば、単軸押出機、二軸押出機、熱ロール、バンバリーミキサー、ヘンシェルミキサー、タンブラーミキサー、または各種ニーダー等の装置を使用する方法を採用することができる。
【００９１】
＜濡れ性向上剤およびこれを含む樹脂組成物の用途＞
本発明の濡れ性向上剤およびこれを含む樹脂組成物は、親水化コーティング剤として好適に使用できる。具体的には、本発明の濡れ性向上剤または樹脂組成物からなる親水化コーティング剤を成形品の表面に塗布して乾燥または硬化させることで、成形品表面に親水性塗膜が形成される。得られる親水性塗膜の表面は、親水性に優れ、例えば、水に対する接触角が、好ましくは３５°以下、より好ましくは２０°以下、さらにより好ましくは１０°以下、特に好ましくは５°以下、最も好ましくは５°未満である。ゆえに、上記親水性塗膜が表面に配置された成形品は、親水性ひいては耐汚染性に優れる。
【００９２】
親水性を向上させる対象となる成形品としては、特に制限されないが、例えば、フィルム、プラスチック、ガラス、繊維、シートまたはテープ等が挙げられ、好ましくはフィルム、プラスチック、ガラスである。
【００９３】
塗布方法としては、公知の塗布方法を適宜使用することができ、例えば、スピン塗布、ロール塗布、グラビア塗布、リバース塗布、スプレー塗布、エアーナイフ塗布、カーテン塗布、ロールブラッシュ、含浸、バーコーターによる塗布などの方法を用いることができる。
【００９４】
乾燥条件は、成形品の耐熱性や親水化コーティング剤に含まれる溶媒の沸点等に応じて適宜調節できる。乾燥温度は、特に制限されないが、例えば、５０〜１８０℃、８０〜１５０℃、または１１０〜１３０℃である。乾燥時間も、特に制限されないが、例えば、０．５〜１２０分、１〜６０分、または１〜１０分である。乾燥雰囲気も、特に制限されないが、例えば、大気、不活性ガス（例えば窒素）、真空である。
【００９５】
硬化方法は、光硬化または熱硬化のいずれであってもよいが、短時間硬化および成形品へのダメージ低減の観点から、光硬化であることが好ましい。すなわち、本発明の好ましい実施形態に係る親水化コーティング剤は、樹脂組成物が光硬化性樹脂を含む。光硬化性樹脂としては、［熱可塑性樹脂］の項で述べたような（メタ）アクリル樹脂が好ましく、多官能（メタ）アクリルモノマーがより好ましい。
【００９６】
光硬化の場合、紫外線を発生する光源を用いることが好ましく、水銀ランプ（例えば、高圧水銀ランプ、低圧水銀ランプ）、メタルハライドランプなどを用いることができる。紫外線の照射条件は、特に制限されないが、積算光量は１００〜１０００ｍＪ／ｃｍ２が好ましく、２００〜５００ｍＪ／ｃｍ２がより好ましい。熱硬化の場合、上述の乾燥と同じ条件で実施してもよい。すなわち、乾燥および熱硬化は同時に進行してもよい。
【００９７】
上記の親水性塗膜を形成するにあたり、乾燥および硬化の両方を実施してもよい。例えば、予備乾燥により親水化コーティング剤に含まれる溶媒を除去した後、光硬化を実施してもよい。
【００９８】
形成される親水性塗膜の膜厚は、ドライ膜厚として、好ましくは１〜５０μｍであり、より好ましくは５〜２０μｍであり、さらにより好ましくは１０〜１５μｍである。かような範囲であれば、成形品表面の親水性に優れ、塗膜形成前後で表面硬度が良好に維持される。
【００９９】
親水性塗膜中、イオン結合性塩由来の構成単位の含有量は、樹脂１００質量％に対して、好ましくは０．１〜８００質量％であり、より好ましくは０．５〜４００質量％である。かような範囲であれば、成形品本来の性質を損ねることなく、成形品表面の親水性を向上させることができる。なお、当該含有量は、樹脂（例えば、樹脂モノマー）の合計質量に対するイオン結合性塩の質量の割合と実質的に同等である。
【０１００】
本発明の濡れ性向上剤の他の用途としては、例えば、親水性を持たせる成形品の製造原料に混合することができる。成形品としては、特に制限されないが、例えば、フィルム、プラスチック、ガラス、繊維、シートまたはテープ等が挙げられ、好ましくはフィルム、プラスチック、ガラスである。
【０１０１】
本発明の樹脂組成物の他の用途としては、例えば、塗料、接着剤、粘着剤、繊維助剤、建材フィルム、ハードコート等の保護フィルム、家電製品の筐体、製紙用途（表面コート剤など）、土木用途（コンクリート混和剤など）等が挙げられる。本発明の樹脂組成物からなる成形品を作製し、当該成形品をこれらの用途に適用してもよい。当該成形品の表面は、親水性に優れ、例えば、水に対する接触角が、好ましくは３５°以下、より好ましくは２０°以下、さらにより好ましくは１０°以下、特に好ましくは５°以下、最も好ましくは５°未満でありうる。
【０１０２】
成形品は、射出成形、押出成形、トランスファー成形、インフレーション法、圧縮成形などの公知の方法により製造することができる。これらの方法は、得られる成形品の形状に応じて適宜選択することができる。
【実施例】
【０１０３】
本発明の効果を、以下の実施例および比較例を用いて説明する。ただし、本発明の技術的範囲が以下の実施例のみに制限されるわけではない。なお、下記実施例において、特記しない限り、操作は２５℃で行われた。
【０１０４】
（比較例１：［ＭＢＭ］［ＨＥＭＡ−Ｐ］の合成）
【０１０５】
【化９】
2020164708.tif 000010
【０１０６】
ヒドロキシエチルメタクリレート（東京化成工業株式会社製、商品名：ヒドロキシエチルメタクリレート、略称：ＨＥＭＡ）１００質量部に、無水リン酸３５質量部を加え、２５〜７５℃で６時間反応させた。この反応液１３５質量部に、ｎ−ブチルエタノールアミン（日本乳化剤株式会社製、商品名：アミノアルコールＭＢＭ、略称：ＭＢＭ）４７質量部を加え、２５℃で２時間反応させて、目的とするイオン結合性塩（略称：［ＭＢＭ］［ＨＥＭＡ−Ｐ］）１８２質量部を得た。得られたイオン結合性塩は常温（２５℃）で液体であった。
【０１０７】
（比較例２：［ＯＣＡ］［ＨＥＭＡ−Ｐ］の合成）
【０１０８】
【化１０】
2020164708.tif 000011
【０１０９】
ＭＢＭの代わりに、オクチルアミン（東京化成工業株式会社製、商品名：ｎ−オクチルアミン、略称：ＯＣＡ）４５質量部を用いたことを除いては比較例１と同様にして、目的とするイオン結合性塩（略称：［ＯＣＡ］［ＨＥＭＡ−Ｐ］）１４５質量部を得た。得られたイオン結合性塩は常温（２５℃）で固体であった。
【０１１０】
（比較例３：［ＤＭ１２］［ＨＥＭＡ−Ｐ］の合成）
【０１１１】
【化１１】
2020164708.tif 000012
【０１１２】
ＭＢＭの代わりに、ジメチルラウリルアミン（東京化成工業株式会社製、商品名：Ｎ，Ｎ−ジメチルドデシルアミン、略称：ＤＭ１２）７５質量部を用いたことを除いては比較例１と同様にして、目的とするイオン結合性塩（略称：［ＤＭ１２］［ＨＥＭＡ−Ｐ］）１７５質量部を得た。得られたイオン結合性塩は常温（２５℃）で液体であった。
【０１１３】
（実施例１：［ＯＡ］［ＨＥＭＡ−Ｐ］の合成）
【０１１４】
【化１２】
2020164708.tif 000013
【０１１５】
ＭＢＭの代わりに、オレイルアミン（東京化成工業株式会社製、商品名：オレイルアミン、略称：ＯＡ）９５質量部を用いたことを除いては比較例１と同様にして、目的とするイオン結合性塩（略称：［ＯＡ］［ＨＥＭＡ−Ｐ］）１９５質量部を得た。得られたイオン結合性塩は常温（２５℃）で固体であった。
【０１１６】
（実施例２：［ＤＭＯＡ］［ＨＥＭＡ−Ｐ］の合成）
【０１１７】
【化１３】
2020164708.tif 000014
【０１１８】
ＭＢＭの代わりに、ジメチルオレイルアミン（略称：ＤＭＯＡ）１３０質量部を用いたことを除いては比較例１と同様にして、目的とするイオン結合性塩（略称：［ＤＭＯＡ］［ＨＥＭＡ−Ｐ］）２３０質量部を得た。得られたイオン結合性塩は常温（２５℃）で液体であった。
【０１１９】
（実施例３：［ＤＭＳＡ］［ＨＥＭＡ−Ｐ］の合成）
【０１２０】
【化１４】
2020164708.tif 000015
【０１２１】
ＭＢＭの代わりに、ジメチルステアリルアミン（東京化成工業株式会社製、商品名：Ｎ、Ｎ−ジメチルオクタデシルアミン、略称：ＤＭＳＡ）１００質量部を用いたことを除いては比較例１と同様にして、目的とするイオン結合性塩（略称：［ＤＭＳＡ］［ＨＥＭＡ−Ｐ］）２００質量部を得た。得られたイオン結合性塩は常温（２５℃）で固体であった。
【０１２２】
（実施例４：［ＯＡＥＯ］［ＨＥＭＡ−Ｐ］の合成）
【０１２３】
【化１５】
2020164708.tif 000016
【０１２４】
ＭＢＭの代わりに、常法に従って合成したポリオキシエチレンオレイルアミン（略称：ＯＡＥＯ）３２５質量部を用いたことを除いては比較例１と同様にして、目的とするイオン結合性塩（略称：［ＯＡＥＯ］［ＨＥＭＡ−Ｐ］）４２５質量部を得た。得られたイオン結合性塩は常温（２５℃）で固体であった。
【０１２５】
（実施例５：［ＤＭＯＡ］［ＥＨＤＧ−Ｐ］の合成）
【０１２６】
【化１６】
2020164708.tif 000017
【０１２７】
ジエチレングリコールモノ２−エチルヘキシルエーテル（日本乳化剤株式会社製、商品名：２−エチルヘキシルジグリコール、略称：ＥＨＤＧ）１００質量部に、無水リン酸３５質量部を加え、２５〜７５℃で６時間反応させた。この反応液１３５質量部に、ジメチルオレイルアミン（略称：ＤＭＯＡ）９５質量部を加え、２５℃で２時間反応させて、目的とするイオン結合性塩（略称：［ＤＭＯＡ］［ＥＨＤＧ−Ｐ］）２３０質量部を得た。得られたイオン結合性塩は常温（２５℃）で固体であった。
【０１２８】
（実施例６：［ＤＭＯＡ］［ＥＨＤＧ−Ｓ］の合成）
【０１２９】
【化１７】
2020164708.tif 000018
【０１３０】
ジエチレングリコールモノ２−エチルヘキシルエーテル（日本乳化剤株式会社製、商品名：２−エチルヘキシルジグリコール、略称：ＥＨＤＧ）１００質量部から、常法に従って合成したポリオキシエチレン（２）２−エチルヘキシルエーテルアンモニウム塩（略称：ＥＨＤＧ−Ｓ）のトルエン溶液を得た。
【０１３１】
上記で得られたＥＨＤＧ−Ｓの５０％トルエン溶液１００．０質量部に、ジメチルオレイルアミン（略称：ＤＭＯＡ）を５３質量部加え、常法に従って合成したイオン結合性塩（略称：［ＤＭＯＡ］［ＥＨＤＧ−Ｓ］）７０．０質量部を得た。得られたイオン結合性塩は常温（２５℃）で固体であった。
【０１３２】
（実施例７：［ＤＭＯＡ］［１３０３０５−Ｐ］の合成）
【０１３３】
【化１８】
2020164708.tif 000019
【０１３４】
トリデカノール（分枝状）２００．４質量部を用いて、常法に従って合成したポリオキシブチレン／ポリオキシエチレントリデシルエーテル６３９質量部を得た。
【０１３５】
得られたポリオキシブチレン／ポリオキシエチレントリデシルエーテル６３７質量部に、無水リン酸２２３質量部を加え、２５〜７５℃で６時間反応させた。この反応液８６０質量部にジメチルオレイルアミン（略称：ＤＭＯＡ）６５質量部を加え、２５℃で２〜４時間反応させて、目的とするイオン結合性塩（略称：［ＤＭＯＡ］［１３０３０５−Ｐ］）９２５質量部を得た。得られたイオン結合性塩は、常温（２５℃）で固体であった。
【０１３６】
（比較例４：［ＤＭＯＡ］［１８−Ｐ］の合成）
【０１３７】
【化１９】
2020164708.tif 000020
【０１３８】
オレイルアルコール（東京化成工業株式会社製、商品名：オレイルアルコール）１００質量部に、無水リン酸１８質量部を加え、２５〜７５℃で４〜６時間反応させた。この反応液１１８質量部に、ジメチルオレイルアミン（略称：ＤＭＯＡ）４７質量部を加え、２５℃で２〜４時間反応させて、目的とするイオン結合性塩（略称：［ＤＭＯＡ］［１８ーＰ］）１６５質量部を得た。得られたイオン結合性塩は常温（２５℃）で固体であった。
【０１３９】
＜評価＞
［試験片の作製］
上記で合成した各イオン結合性塩を用いて、親水性塗膜を有する試験片を下記の手順で作製した。
【０１４０】
冷却管、窒素導入管、温度計、テフロン（登録商標）半月撹拌翼を備えたコルベンに、トルエン１００質量部、メタクリル酸メチル（ＭＭＡ）６５質量部、アクリル酸ｎ−ブチル（ＢＡ）３５質量部を仕込み、重合開始剤として２，２’−アゾビスイソブチロニトリル（ＡＩＢＮ）１質量部を添加し、９０℃で４時間溶液重合を行った。得られた溶液にイオン結合性塩を５質量部混合し、ガラス板上に膜厚７５μｍで塗布後、１１０℃の乾燥機にて１０分間乾燥し、膜厚約１５μｍの親水性塗膜を有する試験片を得た。
【０１４１】
また、イオン結合性塩を２質量部としたことを除いては、上記と同様に親水性塗膜を有する試験片を得た。
［接触角測定］
上記実施例で得られた樹脂組成物について、水の接触角を測定した。接触角計を用い、乾燥状態（２５℃／５０％ＲＨ）で、液体として純水を使用して約１μＬの液滴を針先に作り、これを樹脂組成物の表面に接触させて樹脂組成物上に液滴を作った。着滴後３０秒後に接触角を測定し、親水性塗膜と液体とが接する点における、液体表面に対する接線と親水性塗膜の表面とがなす角で、液体を含む側の角度を接触角とした。
【０１４２】
結果を表１に示す。
【０１４３】
【表１】
2020164708.tif 000021
【０１４４】
表１から明らかなように、炭素数１８の炭化水素基を有するアンモニウムイオンと、オキシアルキレン構造を有するリン酸エステルイオン、硫酸エステルイオン、又はスルホン酸イオンと、から構成されるイオン結合性塩（実施例１〜７）を含む塗膜は、これ以外のイオン結合性塩（比較例１〜４）に比べて、表面の水に対する接触角が低く、親水性が極めて良好であった。
【０１４５】
実施例２と実施例３との対比より、アンモニウムイオンが不飽和（特に、シス二重結合）の炭化水素基を有する実施例２の方が、添加量が少量（２質量部）である場合の親水性向上効果が特に優れていた。これは、不飽和結合（特に、シス二重結合）を有することにより、塗膜表面がフラクタル構造（凹凸）を形成したことにより、親水性が向上したと考えられた。
【０１４６】
実施例５と実施例６との対比より、アニオンがリン酸エステルイオンである実施例５の方が、親水性向上効果が特に優れていた。このことから、リン酸エステルイオンは、硫酸エステルイオンよりも、親水性付与効果に優れることが示唆された。
【０１４７】
以上より、本発明に係るイオン結合性塩は、少量の添加でも塗膜表面の親水性を向上させる効果を有することが確認できた。また、本発明に係るイオン結合性塩を用いて形成される塗膜は、水に対する接触角が５°未満であり、親水性が極めて高い（超親水性）であることがわかった。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
下記式（１）で示されるイオン結合性塩を含む、濡れ性向上剤；
【化１】
2020164708.tif 000026
式（１）中、
Ｑ＋は、炭素数１８の炭化水素基を有する、第一級アンモニウムイオン（Ｎ＋ＲＨ３）、第二級アンモニウムイオン（Ｎ＋Ｒ２Ｈ２）、及び第三級アンモニウムイオン（Ｎ＋Ｒ３Ｈ）からなる群から選択される少なくとも１種であり、
Ｔ−は、下記式（２）で表される基を有する、リン酸エステルイオン、及び硫酸エステルイオンからなる群から選択される少なくとも１種である；
【化２】
2020164708.tif 000027
式（２）中、
Ａ１は、炭素数２〜４のアルキレン基を表し、
ｎは、１〜５０の整数を表す。
【請求項２】
前記式（１）中、前記炭化水素基は、不飽和炭化水素基である、請求項１に記載の濡れ性向上剤。
【請求項３】
前記式（１）中、前記炭化水素基は、オレイル基である、請求項１又は２に記載の濡れ性向上剤。
【請求項４】
前記式（１）中、Ｑ＋は、第三級アンモニウムイオンである、請求項１〜３のいずれか１項に記載の濡れ性向上剤。
【請求項５】
前記式（１）中、Ｑ＋は、ジアルキルオレイルアンモニウムイオンである、請求項１〜４のいずれか１項に記載の濡れ性向上剤。
【請求項６】
前記式（１）中、Ｑ＋は、ジメチルオレイルアンモニウムイオンである、請求項１〜５のいずれか１項に記載の濡れ性向上剤。
【請求項７】
前記式（１）中、Ｔ−は、リン酸エステルイオンである、請求項１〜６のいずれか１項に記載の濡れ性向上剤。
【請求項８】
前記式（２）中、Ａ１は、エチレン基、プロピレン基、及びエチルエチレン基からなる群から選択される少なくとも１種である、請求項１〜７のいずれか１項に記載の濡れ性向上剤。
【請求項９】
前記Ｔ−は、エチレン性不飽和結合を有する、請求項１〜８のいずれか１項に記載の濡れ性向上剤。
【請求項１０】
請求項９に記載のイオン結合性塩由来の構成単位を有する重合体を含む、濡れ性向上剤。
【手続補正２】
【補正対象書類名】明細書
【補正対象項目名】０１３０
【補正方法】変更
【補正の内容】
【０１３０】
ジエチレングリコールモノ２−エチルヘキシルエーテル（日本乳化剤株式会社製、商品名：２−エチルヘキシルジグリコール、略称：ＥＨＤＧ）１００質量部から、常法に従って合成したポリオキシエチレン（２）２−エチルヘキシルエーテル硫酸エステル（略称：ＥＨＤＧ−Ｓ）のトルエン溶液を得た。